(57)【特許請求の範囲】
【請求項１】
下記成分：
ａ）式Ｉ：
0003735119.tif 000020
中の、３又はそれを超える、フェニル部分であって、少なくとも１の該開放結合手を経由して１又はそれを超える、式II：
0003735119.tif 000021
のトリアジン部分に結合しており、前記フェニル部分の残りの開放結合手が−ＯＨ、−ＯＣＮ、又は他のトリアジン部分で置換されているフェニル部分（但し、少なくとも１の前記残りの開放結合手は−ＯＣＮ部分で置換されているものとする）を含む、多官能性フェノールシアネート／フェノールトリアジンコポリマー；上式において、
ｎは、１に等しいか又はそれより大きい正の整数であり；
ｑ及びｒは、それぞれの存在において同じか又は異なる０〜３の整数で、それぞれの存在においてｑとｒの合計が３に等しく；
ｏ及びｐは、それぞれの存在において同じか又は異なる０〜４の整数で、ｏとｑの合計が４に等しく；
−Ｘ−は、二価の有機基であり；そして
Ｒ3は、それぞれの存在において同じか又は異なる、該コポリマーを完全に硬化するのに必要な条件下で非反応性である水素より外の置換基である；及び
ｂ）エポキシ樹脂；
を含むブレンド物。
【請求項２】
前記ブレンド物が、該ブレンド物の全重量を基準として、５〜９５％の前記多官能性フェノールシアネート／フェノールトリアジンコポリマー及び５〜９５％の前記エポキシ樹脂を含む、請求項１のブレンド物。
【請求項３】
前記ブレンド物が、該ブレンド物の全重量を基準として、１５〜５０％の前記多官能性フェノールシアネート／フェノールトリアジンコポリマー及び２５〜７０％の前記エポキシ樹脂を含む、請求項２のブレンド物。
【請求項４】
前記コポリマー中のフェノール基の量が、多官能性フェノールシアネート／フェノールトリアジンコポリマーの全モル％を基準として、２〜２５モル％である、請求項１のブレンド物。
【請求項５】
前記コポリマー中の約９０モル％までのフェニル基が−ＯＣＮ基で置換され、前記モル含量が前記コポリマー中のフェニル基の全モル数を基準としている、請求項１のブレンド物。
【請求項６】
Ｘが、置換又は未置換のメチレン又は１，４−ベンゼンジメチレンであって、許容される置換基が１〜１０の炭素原子を有するアルキル、ハロ、及びフリルである、請求項１のブレンド物。
【請求項７】
Ｘが、式：−ＣＨ2−、−ＣＦ2−、
0003735119.tif 000022
からなる群から選択される基である、請求項６のブレンド物。
【請求項８】
ｎが１から２０である、請求項１のブレンド物。
【請求項９】
ｎが３から１０である、請求項８のブレンド物。
【請求項１０】
ｏが０又は１であり、ｐが３又は４であり、ｑが０又は１であり、そしてｒが２又は３である、請求項１のブレンド物。
【請求項１１】
Ｒ3がメチル又はエチルである、請求項１のブレンド物。
【請求項１２】
前記成分ｂのエポキシ樹脂が、ビスフェノールＡベースのエポキシ樹脂、ハロゲン化エポキシ樹脂、エポキシノボラック樹脂、ポリグリコールエポキシ樹脂、多官能性エポキシ樹脂、及びそれらの混合物及びコポリマーからなる群から選択される、請求項１のブレンド物。
【請求項１３】
前記エポキシ樹脂が、下式：
0003735119.tif 000023
（式中、ｍの平均値は０．１〜１である）を有する化合物、下式：
0003735119.tif 000024
（式中、ｋの平均値は２〜３である）を有する化合物、下式：
0003735119.tif 000025
（式中、ｌの平均値は０．１〜２である）を有する化合物、下式：
0003735119.tif 000026
（式中、ｊの平均値は１〜２でありそしてＲ’は有機基又は水素である）を有する化合物、四官能性エポキシ樹脂、三官能性エポキシ樹脂、及びそれらの混合物及び組み合わせから選択される、請求項１のブレンド物。
【請求項１４】
前記四官能性エポキシ樹脂が、
0003735119.tif 000027
（式中、Ｒは
0003735119.tif 000028
である）、又は
0003735119.tif 000029
であり、前記三官能性エポキシ樹脂が、
0003735119.tif 000030
である、請求項１２のブレンド物。
【請求項１５】
前記ハロゲン化エポキシ樹脂が、該エポキシ樹脂の全重量を基準として、１５〜４５％のハロゲン化度を有する、請求項１２のブレンド物。
【請求項１６】
前記ハロゲン化エポキシ樹脂が、該エポキシ樹脂の全重量を基準として、８〜１２％のハロゲン化度である、請求項１５のブレンド物。
【請求項１７】
ブレンド物の全重量を基準として、０．０８〜０．１１％の少なくとも１の触媒を更に含む、請求項１のブレンド物。
【請求項１８】
前記触媒が、ナフテン酸鉛、ナフテン酸マンガン、オクタン酸マンガン、アセチルアセトンマンガン塩、オクタン酸コバルト、ナフテン酸コバルト、アセチルアセトンコバルト塩、オクタン酸亜鉛、ナフテン酸亜鉛、アセチルアセトン亜鉛塩、アセチルアセトン銅塩、ナフテン酸第二銅、アセチルアセトンニッケル塩、アセチルアセトンチタニル、オクタン酸第二鉄、オクタン酸スズ、ジアザビシクロ〔２．２．２〕オクタン、カテコール、１，１−ジメチル−３−フェニル尿素、ノニルフェノール、１−メチルイミダゾール、２−エチル−４−メチルイミダゾール、２−フェニルイミダゾール、２−メチルイミダゾール、及びそれらの混合物からなる群から選択される、請求項１７のブレンド物。
【請求項１９】
前記触媒が、オクタン酸マンガン及び２−メチルイミダゾールからなる群から選択される、請求項１７のブレンド物。
【請求項２０】
ブレンド物の全重量を基準として、金属触媒及び２−メチルイミダゾールからなる群から選択される、０．０１〜１％の硬化剤を更に含む、請求項１９のブレンド物。
【請求項２１】
ブレンド物の全重量を基準として、２０％までの多官能性エポキシ樹脂成分を、成分ｂのエポキシ樹脂に加えて更に含む、請求項２のブレンド物。
【請求項２２】
ブレンド物の全重量を基準として、５〜１０％までの多官能性エポキシ樹脂成分を、成分ｂのエポキシ樹脂に加えて更に含む、請求項２のブレンド物。
【請求項２３】
少なくとも２００℃のガラス転移温度と少なくとも９０ＭＰａの曲げ強さを有する、請求項１のブレンド物。
【請求項２４】
少なくとも３．７ＧＰａの曲げ弾性率と室温で２４時間、含浸後に０．３２％水の吸水率を有する、請求項１のブレンド物。
【請求項２５】
溶媒、充填剤、離型剤、顔料、染料、流れ調整剤、着色顔料、及びそれらの混合物からなる群から選択される１又はそれを超える添加剤を更に含む、請求項１のブレンド物。
【請求項２６】
硬化量の少なくとも１の硬化剤、触媒、又は硬化剤とそのための触媒との混合物と共にブレンドされた請求項１のブレンド物を硬化することから得られる物品。
【請求項２７】
プリント回路板の製造に適する硬質支持体である、請求項２６の物品。
【請求項２８】
少なくとも１の硬化剤、触媒、又は硬化剤とそのための触媒との混合物と共にブレンドされた請求項１のブレンド物で含浸された強化材料を含む予備含浸された支持体。
【請求項２９】
少なくとも１層の予備含浸された請求項２８の支持体を含む積層材料又は複合材料。
【請求項３０】
少なくとも１層の予備含浸された請求項２８の支持体と少なくとも１の外層の導電性材料とを含む電気積層体。
【請求項３１】
ブレンド物の全重量を基準として：
ａ）１５〜５０％の多官能性フェノールシアネート／フェノールトリアジンコポリマーであって、式Ｉ：
0003735119.tif 000031
中の、３又はそれを超える、フェニル部分を含み、該フェニル部分が、少なくとも１の該開放結合手を経由して１又はそれを超える、式II：
0003735119.tif 000032
のトリアジン部分に結合しており、前記フェニル部分の残りの開放結合手が−ＯＨ、−ＯＣＮ、又は他のトリアジン部分で置換されている（但し、少なくとも１の前記残りの開放結合手は−ＯＣＮ部分で置換されているものとする）、多官能性フェノールシアネート／フェノールトリアジンコポリマー；上式において、
ｎは、３〜１０であり；
前記コポリマー中のフェニル基の全モル数を基準として、前記コポリマーの５〜２０％のフェニル基は−ＯＣＮ基で置換されておりかつ５〜２０％の前記フェニル基は−ＯＨ基で置換されており；
ｑは０であり；
ｏは０であり；
Ｘは、−ＣＨ2−、−ＣＦ2−、
0003735119.tif 000033
からなる群から選択される部分であり；
ｒは３であり；そして
ｐは４であり；そして
Ｒ3は、それぞれの存在において同じか又は異なる、該コポリマーを完全に硬化するのに必要な条件下で非反応性である水素より外の置換基である；及び
ｂ）２５〜７０％の次式：
0003735119.tif 000034
（式中、ｋの平均値は２〜３である）
を有する臭素化エポキシ樹脂であって、前記臭素化エポキシ樹脂が、前記臭素化エポキシ樹脂の全重量を基準として、５０〜７０％の臭素化度を含む臭素化エポキシ樹脂；
ｃ）５〜１０％の次式：
0003735119.tif 000035
を有する四官能性エポキシ樹脂；
ｄ）０．０１〜１％のオクタン酸マンガン触媒；及び
ｅ）０．５〜１％の２一メチルイミダゾール硬化剤；
を含むブレンド物。
【請求項３２】
ブレンド物の全重量を基準として：
ａ）１５〜５０％の多官能性フェノールシアネート／フェノールトリアジンコポリマーであって、式Ｉ：
0003735119.tif 000036
中の、３又はそれを超える、フェニル部分を含み、該フェニル部分が、少なくとも１の該開放結合手を経由して１又はそれを超える、式II：
0003735119.tif 000037
のトリアジン部分に結合しており、前記フェニル部分の残りの開放結合手が−ＯＨ、−ＯＣＮ、又は他のトリアジン部分で置換されている（但し、少なくとも１の前記残りの開放結合手は−ＯＣＮ部分で置換されているものとする）、多官能性フェノールシアネート／フェノールトリアジンコポリマー；上式において、
ｎは、３〜１０であり；
前記コポリマー中のフェニル基の全モル数を基準として、前記コポリマーの５〜２０％のフェニル基は−ＯＣＮ基で置換されておりかつ５〜２０％の前記フェニル基は−ＯＨ基で置換されており；
ｑは０であり；
ｏは０であり；
Ｘは、−ＣＨ2−、−ＣＦ2−、
0003735119.tif 000038
からなる群から選択される部分であり；
ｒは３であり；そして
ｐは４であり；そして
Ｒ3は、それぞれの存在において同じか又は異なる、該コポリマーを完全に硬化するのに必要な条件下で非反応性である水素より外の置換基である；及び
ｂ）２５〜７０％の次式：
0003735119.tif 000039
（式中、Ｒは
0003735119.tif 000040
である）
を有するエポキシ樹脂；
を含むブレンド物であって、少なくとも２００℃のガラス転移温度と室温で２４時間、含浸後に０．３２％水の吸水率を有するブレンド物。
【発明の詳細な説明】
発明の背景
１．発明の分野
本発明は、フェノールシアネート−フェノールトリアジンコポリマーとエポキシ樹脂との一定の新規なブレンド物、並びに前記ブレンド物から製造される物品に関する。より特定的には、本発明は、向上した特性を有するそのようなブレンド物に関する。
２．先行技術
フェノール樹脂は、分子構造が大きく変動する合成材料の一部類である。従って、これら物質についての多数の応用が、合成条件から生ずる一連の物性の結果として存在する。しかしながら、フェノール樹脂は、不利益なことであるが、あまり望ましくない熱酸化安定性を示し、架橋の間に広範で制御不可能な量の揮発性副生成物を生成する。
フェノール樹脂に付随する一定の不利益を取り除くために、米国特許第４，９７０，２７６号は、従来のフェノール樹脂に比べてより大きな酸化安定性、機械的安定性、及び熱安定性を有しかつ架橋の間に揮発性副生成物を生成しない変性された多官能性フェノールシアネート／フェノールトリアジンコポリマー（ＰＴ樹脂）を提案した。更に、これらＰＴ樹脂は、従来のフェノール樹脂よりも良好な伸び特性とより高いガラス転移温度を有した。かかるＰＴ樹脂の更なる例は、米国特許第４，９７０，２７６号、４，９７８，７２７号、及び５，１２６，４１２号に記載されている。
向上した機械的特性を有する熱硬化性ブレンド物を製造するためのもう一つのアプローチは、米国特許第４，６１２，３５９号、４，５０６，６０３号、４，４７７，６２９号、４，５４６，１３１号、４，４８７，９１５号、及び３，５６２，２１４号、及びShimpら,“Co-Reaction of Epoxide and Cyanate Resins,”33rd Int'1 SAMPE Symposium and Exhibition 1-13（Calif.March 7-10,1988）及びShimp,AroCy▲Ｒ▼ Cyanate Ester Resins Chemistry,Properties & Applications,（3rd Ed.May,1991）に開示されているような、ジシアネートエステルをエポキシ樹脂とブレンドすることによるものである。これらブレンド物は、ドイツ特許第４，０２２，２５５号、ＤＤ特許第２９０，８４４号、ドイツ特許第４，１２５，４２０号、及びドイツ特許第４，２２４，８３５号に開示されているプリント回路用のベース材料の製造に有用である。
上の発明は、硬化したときに優れた熱安定性と機械的特性を有する熱硬化性樹脂ブレンド物を提供するが、全体にわたる機械的特性、特にガラス転移温度、並びに吸水性における更なる向上の余地がある。
硬化したときに、先行技術のフェノール樹脂とジシアネートとのブレンド物よりも、ガラス転移温度、曲げ強さ、曲げ弾性率、伸び、及び吸水性から選択される１又はそれを超える特性において優れている熱硬化性樹脂ブレンド物を提供することが望ましいであろう。
発明の要旨
この発明によれば、
ａ）３又はそれを超える、式Ｉ：
0003735119.tif 000002
のフェノール部分であって、少なくとも１の該開放結合手を経由して１又はそれを超える、式II：
0003735119.tif 000003
のトリアジン部分に結合しており、そして残りの開放結合手が−ＯＨ、−ＯＣＮ、又は他のトリアジン部分で置換されているフェノール部分（但し、少なくとも１の前記残りの開放結合手は−ＯＣＮ部分で置換されているものとする）を含む、多官能性フェノールシアネート／フェノールトリアジンコポリマー；上式において、
ｎは、１に等しいか又はそれより大きい正の整数であり；
ｑ及びｒは、それぞれの存在において同じか又は異なる０〜３の整数で、それぞれの存在においてｑとｒの合計が３に等しく；
ｏ及びｐは、それぞれの存在において同じか又は異なる０〜４の整数で、ｏとｐの合計が４に等しく；
−Ｘ−は、二価の有機基であり；そして
Ｒ3は、それぞれの存在において同じか又は異なる、該コポリマーを完全に硬化するのに必要な条件下で非反応性である水素より外の置換基である；及び
ｂ）エポキシ樹脂；
を含むブレンド物が提供される。
本発明のもう一つの側面は、前記ブレンド物を、硬化量の硬化剤、触媒、又は硬化剤とそのための触媒との混合物で硬化させることから得られる物品に関する。
本発明のブレンド物及びそれから得られる製品は、向上したガラス転移温度及び吸水性の如き１又はそれを超える有利な特性を示す。
好ましい態様の説明
本発明の成分には、少なくとも３の式Ｉのフェノール部分であって、少なくとも１の前記開放結合手により１又はそれを超える式IIのトリアジン部分に結合しているフェノール部分を有する多官能性フェノールシアネート／フェノールトリアジンコポリマー樹脂又は“ＰＴ樹脂”が含まれる。残りの前記開放結合手は−ＯＣＮ、−ＯＨ、又は他のトリアジン部分で置換されている。但し、少なくとも１の前記残りの開放結合手は−ＯＣＮ部分で置換されているものとし、Ｒ3、ｎ、ｑ、ｒ、ｏ、ｐ、及びＸは上記の通りである。
式Ｉの構造において、Ｒ3は不活性な置換基である。適するＲ3基の例となるものは、ハロ、トリハロメチル、アルキル、アルコキシ、フェニル等の如き不活性置換基である。
式Ｉの構造において、−Ｘ−は二価の有機基である。適する−Ｘ−基の例となるものは、メチレン、エチルメチレン、２−エチルペンチルメチレン、メチルメチレン、イソプロピルメチレン、イソブチルメチレン、ペンチルメチレン、フリルメチレン等の如きアルキレン；１，３−ベンゼンジメチレン、フェニルメチレン、１，４−ベンゼンジメチレン、２，２−ビス（４−フェニレン）プロパン、４，４−ジフェニレンジメチレンエタン等の如きアリーレン；及びシクロヘキシレン、シクロオクチレン、１，３−シクロヘキサンジメチレン等の如きシクロアルキレンである。
本発明の好ましい態様においては、
−Ｘ−は、置換又は未置換のメチレン又は１，４−ベンゼンジメチレンで、許容される置換基はアルキル又はフリルであり；
ｑ及びｒは、それぞれの存在において同じか又は異なる０〜３の整数で、ｑとｒの合計が３であり；
Ｒ3は、アルキルであり；
ｎは、１から約２０であり；そして
ｏ及びｐは、それぞれの存在において同じか又は異なる０〜４の整数で、ｑとｒの合計が４であって；
前記コポリマーのフェニル部分の約３０モル％までが前記トリアジン部分で置換され、前記フェニル部分の約９０モル％までが−ＯＨ基で置換され、そして前記フェニル部分の約９０モル％までが−ＯＣＮ基で置換されており、前記モル％は前記コポリマー中のフェニル基の全モル数を基準としている。他に断らない限り、本明細書で言及する全てのものは重量％基準である。
本発明の好ましい態様のうち、特に好ましいのは：
ＰＴ樹脂の前記フェニル基の約２〜約２５モル％がトリアジン部分で置換され、前記フェニル基の約４０〜約９０モル％が−ＯＣＮ基で置換され、そして前記フェニル基の約２〜約５０モル％までが−ＯＨ基で置換されており、前記モル％は前記コポリマー中のフェニル基の全モル数を基準とするものであり；
−Ｘ−が、メチレン、約１〜約１０の炭素原子を有するアルキル、ハロ又はフルフリルで置換されたメチレン、又はキシレンであり；
Ｒ3がメチル又はエチルであり；
ｏが０又は１であり；
ｎが約１〜約１０であり；
ｑが０又は１であり；
ｒが２又は３であり；
ｐが３又は４である態様である。
これら特定の好ましい態様のうち、最も好ましいものは：
ｎが３〜約１０であり；
フェニルトリアジン／フェニルシアネートコポリマーのフェニル基の約５〜約２０モル％が−ＯＣＮ基で置換され、そして前記フェニル基の約５〜約２０モル％が−ＯＨ基で置換されており、前記モル％は前記コポリマー中のフェニル基の全モル数を基準とするものであり；
ｑが０であり；
ｏが０であり；
−Ｘ−が、式：−ＣＨ2−、−ＣＦ2−、
0003735119.tif 000004
ｒが３であり；そしてｐが４である態様である。
特に良好な結果が、ＰＴ樹脂中のフェニル基の約１０〜約２０モル％がトリアジン部分で置換され、前記フェニル基の約１０〜約２０モル％が−ＯＨ基で置換され、そして前記フェニル基の約６０〜約８０モル％が−ＯＣＮ基で置換されており、前記モル％は前記コポリマー中のフェニル基の全モル数を基準とするものである、本発明の実施において得られる。
これら特に好ましいコポリマーは、式III：
0003735119.tif 000005
の反復単位を有する、好ましくは線状のコポリマーである。上式において、
Ｒ3、ｏ、ｐ、ｑ、ｒ、−Ｘ−、及びｎは上記の通りであり；
Ｚ1は、それぞれの存在において−ＯＨ又は−ＯＣＮであり；
Ｚ2は、三価のトリアジン部分である。
但し、該コポリマーのフェニル基の約１０〜約２０モル％が三価のトリアジン部分で置換され、フェニル基の約７０〜約７５モル％が−ＯＣＮ基で置換され、そしてフェニル基の約１０〜約２０モル％が−ＯＨ基で置換されており、前記モル％は該コポリマー中のフェニル基の全モル数を基準とする。
成分ａのＰＴ樹脂へのフェノールシアネート樹脂前駆体の製造に用いることができる適する原料には、式IV：
0003735119.tif 000006
のフェノール塩が含まれる。上式において、Ｒ3、ｑ、ｒ、ｏ、ｐ、ｎ、及びＸは上記の通りであり、そして、Ｖは、水素、又は有機若しくは無機の塩基のカチオンである。この際、このカチオンは、前記塩基とフェノールのプロトンの間の反応での対応する塩基塩の形成により形成されるものであり、カチオンの水素に対するモル比は、所望のフェノールシアネートにおいて所望のモル％の−ＯＣＮ基を形成するのに十分なモル比である。
これらフェノール塩は、親核置換反応によりハロゲン化シアンと反応して、成分ａのＰＴ樹脂の製造において用いられるフェノールシアネート樹脂前駆体成分を生成する。詳細は、米国特許第４，９７０，２７６号に開示されており、この特許は参照により本明細書中に組み入れられるものとする。
本発明のブレンド物の成分に用いるのに適するＰＴ樹脂は、式Ｖ：
0003735119.tif 000007
を有するフェノールシアネート前駆体の、所望のモル％の三価のトリアジン部分を形成するのに必要な程度にまで制御された“ポリシクロトリマー化”の公知方法により製造することができる。上式において、Ｒ3、ｎ、ｑ、ｒ、ｏ、ｐ、Ｚ1、及びＸは上記の通りである。但し、−ＯＣＮであるＺ1基の量は、所望のコポリマー中に所望のモル％の三価のトリアジン部分と−ＯＣＮ部分とを付与するのに十分な量である。ＰＴ樹脂生成のためのこの方法の詳細も、米国特許第４，９７０，２７６号に記載されている。
ＰＴ樹脂とブレンドするのに適するエポキシ樹脂には、ビスフェノールＡ基剤エポキシ樹脂、ハロゲン化エポキシ樹脂、エポキシノボラック樹脂、ポリグリコールエポキシ樹脂、及びそれらの混合物とコポリマーが含まれる。適するビスフェノールＡ基剤エポキシ樹脂の好例となるものには、次式：
0003735119.tif 000008
の化合物が含まれる。上式において、ｍの平均値は、約０．１〜約１、好ましくは約０．１〜約０．２である。
適するエポキシノボラック樹脂の好例となるものには、次式：
0003735119.tif 000009
の化合物が含まれる。上式において、ｌの平均値は、約０．１〜約２、好ましくは約０．１〜約０．３である。
適するハロゲン化エポキシ樹脂には、塩素、臭素、フッ素、及びそれらの混合物で置換されたエポキシ樹脂が含まれる。適する臭素化エポキシ樹脂の好例となるものには、次式：
0003735119.tif 000010
の化合物が含まれる。上式において、ｋの平均値は、約２〜約３、好ましくは約２〜約２．５である。適するポリグリコールエポキシ樹脂の好例となるものには、次式
0003735119.tif 000011
の化合物が含まれる。上式において、ｊの平均値は、約１〜約２、好ましくは約１．９〜約２．０であり、そしてＲ’は、水素、又は約１〜約５の炭素を有するアルキル基の如き有機基である。これらエポキシ樹脂は、商業的供給業者、例えば、The Dow Chemical Companyから入手することができる。
他の適するエポキシ樹脂には、四官能性及び三官能性エポキシ樹脂の如き多官能性エポキシ樹脂が含まれ、これらは単独で用いても、上記エポキシ樹脂と混合して又は共重合して用いてもよい。本明細書で用いる場合“多官能性エポキシ樹脂”という用語は、約１より大きくて約４まで、好ましくは３〜約４のエポキシ基、より好ましくは４のエポキシ基を含有することができる樹脂を意味する。かかる四官能性及び三官能性エポキシ樹脂の好例となるものは、
0003735119.tif 000012
（式中、Ｒは
0003735119.tif 000013
である）、及び
0003735119.tif 000014
である。これらは、それぞれ、商業的供給業者、例えば、“Araldite”という商品名でCiba-Geigy Corporationから入手することができる。
好ましい態様においては、エポキシ樹脂の全重量を基準として、約１５〜約４５％、好ましくは約８〜約１２％の臭素化率を有するエポキシ樹脂が用いられる。特に他に断らない限り、本明細書で言及する全てのものは重量％基準である。本発明のブレンド物中の臭素化エポキシ樹脂の量を増加させれば、接着性及びガラス転移温度（Ｔｇ）の如き種々の特性も向上する。
低粘度を有するブレンド物が望まれる別の態様においては、ポリグリコールエポキシ樹脂の使用が好ましい。
本発明のブレンド物には、ブレンド物の全重量を基準として、約５〜約９５％、好ましくは約１５〜約５０％、より好ましくは約２５〜約３０％のＰＴ樹脂と、約５〜約９５％、好ましくは約２５〜約７０％のエポキシ樹脂との混合物が含まれる。
本発明のブレンド物は、場合によって、成分ｂに用いられる単数又は複数のエポキシ樹脂に加えて、そのブレンド物の全重量を基準として、約０〜約２０％、好ましくは約３〜約１０％の多官能性エポキシ樹脂を含有することができる。適する多官能性エポキシ樹脂の例には、上記したものが含まれる。高いＴｇ及び接着性を有するブレンド物が望まれるときは、かかる多官能性エポキシ樹脂を本発明のブレンド物中の第３成分として用いるのが好ましい。
本発明のブレンド物は、場合により、そのブレンド物の硬化速度を高める目的で触媒を含有することもできる。用いられる触媒の量は、その触媒のタイプ、硬化条件、及び／又は最終硬化生成物の用途に大きく依存する。通常、本発明のブレンド物は、そのブレンド物の全重量を基準として、約０．０１〜約０．２％、好ましくは約０．０８〜約０．１１％の触媒を含有する。
本発明で用いられる適する触媒は、一次触媒及び／又は有機の触媒又は“硬化剤”である。一次触媒の好例となるものには、例えば、脂肪族及び芳香族カルボン酸の遷移金属塩、窒素化合物、及びリン化合物が含まれる。特に適する触媒には、例えば、ナフテン酸鉛、ナフテン酸マンガン、オクタン酸マンガン、アセチルアセトンマンガン塩、オクタン酸コバルト、ナフテン酸コバルト、アセチルアセトンコバルト塩、オクタン酸亜鉛、ナフテン酸亜鉛、アセチルアセトン亜鉛塩、アセチルアセトン銅塩、ナフテン酸第二銅、アセチルアセトンニッケル塩、アセチルアセトンチタニル、オクタン酸第二鉄、オクタン酸スズ、ジアザビシクロ〔２．２．２〕オクタン、カテコール、１，１−ジメチル−３−フェニル尿素、それらの混合物等が含まれる。オクタン酸マンガンが最も好ましい。これら触媒は、商業的供給業者、例えば、Aldrich Chemical Company,Inc.,及びPfaltz & Bauer,Inc.から入手することができる。
他の適する触媒には、アルキルフェノール、イミダゾール、及びそれらの混合物の如き有機の触媒又は硬化剤が含まれる。これら有機の触媒又は硬化剤は、硬化を更に加速する目的で用いられ、単独で用いても上記の金属触媒と組み合わせて用いてもよい。好ましい有機触媒は、ノニルフェノール、１−メチルイミダゾール、２−エチル−４−メチルイミダゾール、２−フェノールイミダゾール、及び２−メチルイミダゾール（２−ＭＩ）からなる群から選択することができ、２−ＭＩが最も好ましい。これら有機触媒も、商業的供給業者、例えば、Aldrich Chemical Company,Inc.から入手することができる。
好ましい態様においては、ブレンド物の全重量を基準として、約０．０２５〜約０．０６％のオクタン酸マンガンが約０．０６〜約０．０７％の２−ＭＩと共に用いてもよい。
望ましい場合には、このブレンド物、即ち、ＰＴ樹脂及び／又はエポキシ樹脂成分を、溶媒、充填剤、離型剤、顔料、染料、流れ調整剤、それらの組み合わせ等の如き他の化合物とブレンドしてもよい。かかる化合物の例は、米国特許第４，４９６，６９５号に記載されており、この特許は参照により本明細書中に組み入れられるものとする。
適するそのような溶媒には、例えば、芳香族炭化水素、ケトン、ハロゲン化炭化水素、それらの組み合わせ等が含まれる。特に適する溶媒には、例えば、ジメチルホルムアミド、テトラヒドロフラン、アセトン、１−メチル−２−ピロリジノン、メチルエチルケトン、塩化メチレン、それらの組み合わせ等が含まれる。
このＰＴ樹脂及び／又はエポキシ樹脂は、構造的強度及び構造の一体性が維持されなければならない用途のために、及び当業者に知られている他の目的のために充填剤を含有することができる。当業者に知られているあらゆる適する充填剤を用いることができる。かかる充填剤は、ポリマー、鉱物、金属、金属酸化物、珪質物質、及び金属塩の如き多種多様な有機及び無機の物質から選択することができる。有用な充填剤の好例となるものは、ケブラー繊維、ロックウール、スラグ繊維、ガラス繊維、フェノール樹脂繊維、アラミド、ホウ素、及び炭素繊維、並びに板状、繊維状及び粒子状のアルミナ、黄銅粉末、アルミニウム水和物、酸化鉄、長石、酸化鉛、アスベスト、タルク、重晶石、炭酸カルシウム、粘土、カーボンブラック、水晶、ノバキュライト及びシリカの他の形、カオリナイト、ケイ酸アルミニウム、ベントナイト、ガーネット、雲母、石鹸石、バデレー石、酸化カルシウム、合成シリカ（fused silica）、水酸化カルシウム；紙、パルプ、木粉、綿、リンター及びポリイミド繊維の如き合成繊維等である。他の有用な充填剤には、熱可塑性ポリマー、例えば、ポリエステル、ポリイミド、ポリアミド、ポリスルホン、ポリアラミド、ポリエステルカーボネート、ポリフェニレンエーテル、ポリエーテルスルホン、ポリエチレン、ポリプロピレン、ポリカーボネート、ポリエーテルイミド、ポリスルフィド、ポリアクリレート、ポリビニルポリマー等が含まれる。強化された及び／又は充填剤入りのブレンド物を製造する方法には、溶融ブレンド法、押出法及び鋳型法、当該技術分野で知られている方法による両方の物質の適当な媒体中での単純混合法及び分散法が含まれる。
色付けのために、この発明の硬化性樹脂ブレンド物は、二酸化チタンの如き白色顔料、及びリードイエロー、カーボンブラック、アイアンブラック、モリブデンレッド、プルシアンブルー、ネイビーブルー、カドミウムイエロー、及びカドミウムレッドの如き着色顔料又は種々の有機染料及び顔料を含むことができる。
本発明の硬化性樹脂ブレンド物は、当該技術分野で従来から知られている湿式法又は乾式法のいずれによっても製造することができる。これら方法の選択は、成分の割合及びブレンド物の最終用途によって決定される。
湿式法では、それぞれの成分を溶媒中に別々に溶かしてから、全ての成分をブレンドして所望の割合を有する硬化性樹脂ブレンド物を得る。また別に、少なくとも１の成分を溶媒に溶かして、他の成分をそれに加える。ＰＴ樹脂及びエポキシ樹脂の両方が高い粘度であることから、後者の態様を選択するときには、これら２成分の少なくとも１をまず溶媒に溶かしてから、他の成分をそれに加えるのが好ましい。別のやり方では、粘度を低下させてそれらの混合を向上させ、かくして最終生成物における不均質さの可能性を少なくするために、ＰＴ樹脂−エポキシ樹脂混合物を約６５〜約７５℃の範囲の温度に加熱することが必要であり得る。
湿式法に従って製造されたブレンド物は、単数又は複数の溶媒を含有する。この溶媒は、ブレンド物を加熱するか又はブレンド物を減圧下で保持することによて除去することができる。
湿式法に用いられる成分を溶かすのに適する溶媒には、例えば、アセトン、メチルエチルケトン等の如きケトン、並びにテトラヒドロフラン、塩化メチレン、ジメチルホルムアミド、１−メチル−２−ピロリジノン等が含まれる。
乾式法に従えば、ＰＴ樹脂及びエポキシ樹脂成分は、慣用的手段により約６５〜約７５℃の温度で均質になるまで連続的に混合される。場合により、ノニルフェノール、ドデシルフェノール、ｏ−クレゾール、２−sec−ブチルフェノール、及び２，６−ジノニルフェノール、最も好ましくはノニルフェノールの如きアルキルフェノール溶媒中に予め溶かされた、溶液の全重量を基準として約１５〜約２５％の触媒から構成される有効量の溶液をその中に加えて、均質にブレンドされたブレンド物中の触媒の量が該ブレンド物の全重量を基準として約０．０６〜約０．０７％となるようにしてもよい。得られたブレンド物を均質になるまで約２０分〜約１時間連続的に攪拌する。
湿式法及び乾式法の両方に関する更なる詳細は、The Dow Chemical Companyにより“Formulating with Dow Epoxy resins Electrical Laminates”（Feb.1990）に記載されている。
この発明の樹脂ブレンド物を硬化させる方法は特に制限されない。通常はそれは加熱により行われる。一般に、約１８〜約４００℃の温度、好ましくは約１００〜約３００℃の温度が選択される。硬化に必要な時間は、この発明の樹脂ブレンド物が用いられる形態に依存して、即ち、それが薄膜であるか又は比較的厚い成形体であるか又は積層体であるかに依存して異なる。通常、この樹脂を硬化させるのに十分な時間は、約１〜約２時間の範囲から選択され得る。この発明の樹脂ブレンド物が、樹脂トランスファー成形、圧縮成形、射出成形等により製造されるもの、積層体又はブレンド構造体の如き成形された物品に用いられるときは、上記の加熱硬化の間に圧力をかけるのが望ましい。
他の硬化法は、マイクロ波、高周波、電離線、種々のタイプの加速機からの電子ビーム、コバルト６０の如き同位元素からのγ線、日光、及び活性エネルギー、例えば、タングステンランプ又は低圧若しくは高圧水銀ランプの如き光源から照射される光の使用を包含する。光硬化の場合、この発明の樹脂ブレンド物は、ブレンド物の全重量を基準として約５％までの公知の光増感剤、例えば、ベンゾイン、ベンゾインメチルエーテル、ベンゾアントロン、アントラキノン及びベンゾフェノンの如き有機カルボニル化合物、又はエオシン、エリスロシン又はアクリジンの如き増感性染料のアミンとの組み合わせを含有することができる。光増感剤を含有するそのような光硬化性樹脂ブレンド物は、コーティング用途において有効である。
本発明の樹脂ブレンド物は、好ましくは、複合体及び積層体、即ち、プリント回路板又はプリント回路板の製造に適する硬質支持体の如き電気積層体を含むがこれらに限定されない物品を製造するのに用いられる。回路板を製造するに際して、１撚り又はそれを超える撚り、好ましくは約４〜約８撚りの繊維状支持体を本発明のブレンド物でコーティング及び／又は含浸して積層する。慣用的なコーティング装置を用いることができる。コーティング及び／又は含浸して積層した後、その支持体を約１００〜約３００℃の温度で約１〜約２時間硬化させて硬質支持体を形成する。本ブレンド物を用いて、ガラス繊維、ナイロン、“Thermount”という商品名でDuPontから入手することができるような紙、ポリイミド、グラファイト等の如き繊維状支持体をコーティング及び／又は含浸することができる。支持体は、織布、マット、モノフィラメントロービング、マルチフィラメントロービング等の形態であってもよい。
プレプレグ中における本発明のブレンド物の支持体に対する比率は、予備含浸された支持体又は“プレプレグ”の全重量を基準として、約２０：８０〜約５０：５０、好ましくは約３５：６５〜約４０：６０で変動することができる。本明細書で用いる場合“プレプレグ”は、本発明の未硬化樹脂ブレンド物でコーティングされた支持体を言うものとする。
硬質支持体を形成した後、少なくとも１撚り、好ましくは１〜約２撚りの銅又は他の導電性材料、例えば、金、銀、アルミニウム等のシートを、約０．３４〜約２．７６ＭＰａの圧力及び約５０〜約３００℃の温度を約３０〜約３００分かける如き積層条件を用いて、その硬質支持体に積層することができる。次いで、回路板を形成するのに周知の技術を用いて、回路をその導電層内に蝕刻することができる。
以下の非限定的実施例は、本発明を更に説明するために提示される。
これら実施例において作られるブレンド物の以下の特性は、次のようにして測定した。
ａ）ガラス転移温度は、Interconnecting Packaging Circuitry 2.4.25（1986）（“ＩＰＣ”）に記載された方法による示差走査熱量計（ＤＳＣ）を用いることにより、並びにＩＰＣ２．４．２４に記載された方法による熱的機械的分析（ＴＭＡ）用いることにより測定した。
ｂ）易燃性は、Underwriters Laboratory UL94 Flame Testに記載された方法により測定した。
ｃ）誘電率及び誘電正接は、それぞれ、ＡＳＴＭ Ｄ−５１０９に記載された方法により、５．１ｃｍ×５．１ｃｍ×０．０７ｃｍ試験片を用いて１ＭＨｚで測定した。
ｄ）吸水性（％）は、実施例１〜３及び比較例１〜３については、ＩＰＣ２．６．２．１に記載された方法における浸漬により、それぞれ２３℃及び１００℃の温度で０．０７ｃｍの厚さを有する試験片を用いて、実施例Ａ〜Ｃについては、ＡＳＴＭ−Ｄ５７０に記載された方法により、２３℃の温度で０．３２ｃｍの厚さを有する試験片を用いて測定した。
ｅ）曲げ弾性率は、ＡＳＴＭ−Ｄ７９０に記載された方法により、１．３ｃｍ×７．６ｃｍ×０．３２ｃｍ試験片を用いて測定した。
ｆ）圧縮強さは、ＡＳＴＭ−Ｄ６９５に記載された方法により、０．６３５ｃｍ×０．６３５ｃｍ×１．９０５ｃｍ試験片を用いて測定した。
次の成分を実施例において用いた。
成分Ａは、“Primaset”という商品名でニュージャージー州MorristownのAlliedSignal Inc.から入手できる、約４８０の分子量、８０℃で約０．３〜約０．３５Ｐａ・Ｓの粘度、及び２００℃で１５〜２０分のゲル化時間を有するシアネートエステル樹脂である。
成分Ｂは、The Dow Chemical Companyから入手できる、約４２５〜約４４０のエポキシド当量（ＥＥＷ）、約２０重量％の臭素含量、及び２５℃で約１．５〜約２．５Ｐａ・Ｓの粘度を有する臭素化エポキシ樹脂である。
成分Ｃは、“Epon 1031”という商品名でShell Chemical Companyから入手できる、次の式：
0003735119.tif 000015
及び約２００〜約２４０のＥＥＷを有する四官能性エポキシ樹脂である。
成分Ｄは、“DER 592”という商品名でThe Dow Chemical Companyから入手できる、約３４５〜約３７５のＥＥＷ、約１７重量％の臭素含量、及び１７１℃で約０．８Ｐａ・Ｓの粘度を有する臭素化エポキシ樹脂である。
成分Ｅは、“MY-720”という商品名でCiba-Geigy Corporationから入手できる、約１１７〜約１３４のＥＥＷ、及び５０℃で約８〜１８Ｐａ・Ｓの粘度を有する四官能性エポキシ樹脂である。
成分Ｆは、“DEN 431”という商品名でThe Dow Chemical Companyから入手できる、約１７２〜約１７９のＥＥＷ、及び５２℃で約１．１〜約１．７Ｐａ・Ｓの粘度を有するエポキシノボラック樹脂である。
成分Ｇは、“DER 331”という商品名でThe Dow Chemical Companyから入手できる、約１８２〜約１９２のＥＥＷ、約３７８の平均分子量、及び２５℃で約１１〜約１４Ｐａ・Ｓの粘度を有する液体ビスフェノールＡ型エポキシ樹脂である。
成分Ｈは、Pfaltz & Bauer,Inc.から入手可能なミネラルスピリット中のオクタン酸マンガンの触媒溶液（６％活性マンガン）である。
実施例１〜３及び比較例１〜３で用いられる成分Ａ、Ｂ、Ｃ、及びＤの相対的な量を表Ｉに示す。実施例Ａ、Ｂ、及びＣ及び比較例Ａ及びＣで用いられる成分Ａ、Ｅ、Ｆ、Ｇ、及びＨの相対的な量を表IIに示す。
0003735119.tif 000016
0003735119.tif 000017
実施例１：ＰＴ樹脂及び臭素化エポキシ樹脂のブレンド物でコーティングされた支持体
約３２８部のＰＴ３０樹脂（成分Ａ）を３．７９ｌのスズ製容器中の約３１３部のアセトンに溶かす。この混合液に約９５７部の臭素化エポキシ樹脂（成分Ｂ）を加えてから、この混合液の全重量を基準として、約０．０３％のオクタン酸マンガンのミネラルスピリット触媒溶液（６％活性マンガン）及び約０．０７％の２−ＭＩを室温条件下で加え、次いで得られた混合液を均質になるまで約２時間攪拌する。
次いで、ガラス繊維をこの混合液で含浸させて１７７℃で１．０３〜１．３８ＭＰａの圧力で１５分間、次いで２２０℃で同じ加圧条件下で約１時間硬化させる。
実施例２：ＰＴ樹脂、２０％臭素化度のエポキシ樹脂、及び四官能性エポキシ樹脂のブレンド物でコーティングされた支持体
約３９５重量部のＰＴ３０樹脂（成分Ａ）を約２３９部のアセトンに溶かす。この混合液に約７４１部の臭素化エポキシ樹脂（成分Ｂ）及び約１２５重量部の四官能性エポキシ樹脂（成分Ｃ）を加えてから、この混合液の全重量を基準として、約０．０２４％のオクタン酸マンガンのミネラルスピリット溶液（６％活性マンガン）及び約０．０６４％の２−ＭＩを室温条件下で加え、次いで得られた混合液を均質になるまで約２時間攪拌する。
次いで、ガラス繊維支持体をこのブレンド物で含浸させて実施例１に記載したのと同じやり方及び同じ加圧条件下で硬化させる。
実施例３：ＰＴ樹脂、１７％臭素化度のエポキシ樹脂、及び四官能性エポキシ樹脂のブレンド物でコーティングされた支持体
約３９５重量部のＰＴ３０樹脂（成分Ａ）を約２５５部のアセトンに溶かす。この混合液に約７３５部の臭素化エポキシ樹脂（成分Ｄ）及び約１２１重量部の四官能性エポキシ樹脂（成分Ｃ）を加えてから、この混合液の全重量を基準として、約０．０４％の実施例１の触媒溶液を室温条件下で加え、次いで得られた混合液を均質になるまで約２時間攪拌する。
次いで、ガラス繊維支持体をこのブレンド物で含浸させて実施例１に記載したのと同じやり方及び同じ条件下で硬化させる。
比較例１
約７９℃の融点、８０℃で約３５ＭＰａ・Ｓの粘度、２５℃で約１．２７ｇ／ｃｍ3の比重、及び約１３９のシアネート当量を有する約４９．２重量部のビスフェノールＡジシアネートエステル（ＢＡＤＣＹ,Lonza Ltd.から入手可能）を約４７．１部のアセトンと約１４３．６部の臭素化エポキシ樹脂（成分Ｂ）の混合液に溶かす。この混合液の全重量を基準として、約０．０３％のオクタン酸マンガンのミネラルスピリット触媒溶液（６％活性マンガン）及び約０．０７％の２−ＭＩを室温条件下でそれに加え、次いで得られた混合液を均質になるまで約２時間攪拌する。
次いで、ガラス繊維をこのブレンド混合液で含浸させて１７７℃で約１．３８ＭＰａの圧力で１５分間、次いで２２０℃で同じ加圧条件下で約１時間硬化させる。
比較例２
比較例１からの約５８．１重量部のビスフェノールＡジシアネートエステルを、約５４．４重量部のアセトン、約１０９．１部の臭素化エポキシポリマー物質（成分Ｂ）、及び約１８．３部の四官能性エポキシ樹脂（成分Ｃ）の混合液中に溶かす。約０．０２４重量％のオクタン酸マンガンのミネラルスピリット触媒溶液（６％活性マンガン）及び０．０６４重量％の２−ＭＩを室温条件下でそれに加え、得られた混合液を均質になるまで約２時間攪拌する。
次いで、ガラス繊維をこのブレンド物で含浸させて比較例１に記載したのと同じやり方及び同じ条件下で硬化させる。
比較例３
比較例１からの約６２．４重量部のビスフェノールＡジシアネートエステルを、約４１部のアセトン、約１１７．４部の臭素化エポキシポリマー物質（成分Ｂ）、及び約１９．３部の四官能性エポキシ樹脂（成分Ｃ）の混合液中に溶かす。約０．０４重量％の比較例２の触媒溶液をそれに加え、次いで得られた混合液を均質になるまで約２時間攪拌する。
次いで、ガラス繊維をこのブレンド物で含浸させて比較例１に記載したのと同じやり方及び同じ条件下で硬化させる。
実施例１、２、及び３並びに比較例１、２、及び３に記載した積層体の熱的、電気的、及び吸水特性を表IIIに示す。
0003735119.tif 000018
本発明のブレンド物でコーティングされた支持体は、優れた熱的、電気的、及び吸水特性を有することが表IIIから分かる。特に、多価シアネートエステルを含有する本発明のブレンド物が有するガラス転移温度及び吸水性は、ビスフェノールＡジシアネートエステルを用いる先行技術の組成物が有するそれら特性よりも優れている。更に、本発明のブレンド物中の多価シアネートエステルの量が増加するにつれて、ガラス転移温度及びその他の機械的特性も高まるであろう。
実施例Ａ：ＰＴ樹脂と四官能性エポキシ樹脂とのブレンド物
約２０２．７重量部のＰＴ３０樹脂（成分Ａ）と約２０２．７部の四官能性エポキシ樹脂（成分Ｅ）を５００ｍｌビーカー中で混合する。このビーカーを混合液の温度が約７５℃になるまで油浴中で周囲圧で２０分間加熱し、同時にその中に含有される混合物を均質になるまで攪拌する。約０．２部の触媒溶液（成分Ｈ）をそれに加えて、得られた混合液を触媒が完全に溶解するまで攪拌する。
得られたブレンド物を予め約８０℃に加熱されかつ“Chemlease 70”という商品名でChemlease Inc.から入手可能なシリコーン離型剤で前処理された２０．３ｃｍ×１７．７８ｃｍ×０．３２ｃｍガラス製鋳型に流し込み、次いでその充填された鋳型を約７０〜８０℃に設定された減圧オーブン中で約４０００Ｐａ減圧（３０トル）で脱気する。１２０℃で１８時間硬化させた後、サンプルをガラス製鋳型から取り出し、更に、１５０℃で３０分間、１８０℃で１０５分間、２００℃で３０分間、次いで２２０℃で４時間後硬化させる。
実施例Ｂ：ＰＴ樹脂とエポキシノボラック樹脂とのブレンド物
約２００部のＰＴ３０樹脂（成分Ａ）と約２００部のエポキシノボラック樹脂（成分Ｆ）を５００ｍｌビーカー中で混合し、実施例Ａに記載したのと同じやり方及び同じ条件下で加熱した。約０．２２部の実施例Ａの触媒溶液をそれに加えて、得られた混合液を実施例Ａに記載したのと同じやり方で脱気及び成形する。１２０℃で１８時間硬化させた後、サンプルをガラス製鋳型から取り出し、更に、１５０℃で０．５時間、１８０℃で２時間、２００℃で０．５時間、次いで２２０℃で４時間、後硬化させた。
実施例Ｃ：ＰＴ樹脂とビスＡ型エポキシ樹脂とのブレンド物
約１７４．９部のＰＴ３０樹脂（成分Ａ）と約１７４．９部のビスフェノールＡ型エポキシ樹脂（成分Ｇ）を５００ｍｌビーカー中で混合し、実施例Ａに記載したのと同じやり方及び同じ条件下で加熱する。約０．２０部の実施例Ａの触媒溶液を実施例Ａに記載したのと同じやり方でそれに加える。得られた混合液を実施例Ａに記載したのと同じやり方で成形及び硬化する。
比較例Ａ
実施例ＡのＰＴ樹脂を約４７部の比較例１のビスフェノールＡジシアネートと置き換える。次いで、５３部の四官能性エポキシ樹脂（成分Ｅ）を、Shimpら,“Co-Reaction of Epoxide and Cyanate Resins”,33rd Int' 1 SAMPLE Symposium and Exhibition 1-13（Calif.March 7-10,1988）に記載された方法に従ってそれに加える。
比較例Ｃ
実施例ＣのＰＴ樹脂を約５７部の比較例１のビスフェノールＡジシアネートと置き換える。次いで、４３部のエポキシ樹脂（成分Ｇ）を、Shimp,“AroCy▲Ｒ▼ Cyanate Ester Resins Chemistry,Properties & Applications”,（3rd Edition,May 1991）に記載された方法に従ってそれに加える。
実施例Ａ、Ｂ、及びＣ並びに比較例Ａ及びＣに記載したブレンド物の熱的、電気的、及び吸水特性を表IVに示す。
0003735119.tif 000019
ここで用いた“ＨＤＴ”とは、ここでの目的のために、ガラス転移温度（Ｔｇ）に匹敵する加熱撓み温度を意味する。本発明のブレンド物が先行技術のジシアネートエステル−エポキシブレンド物よりも高いＴｇ及び向上した吸水性を有することが表IVで分かる。これは、本発明の多官能性シアネートエステルが２より多くのシアネート基を有することで、より大きな％の硬化結合を有することとなり、かくしてその後の反応でより大きな％のトリアジンを有するブレンド物をもたらすからである。大量のトリアジンの存在が、より高いＴｇ及びより低い吸水性に貢献するのである。